(57)【特許請求の範囲】
【請求項１】
極性化合物の混合物に基づく液晶媒体であって、少なくとも１種類の式Ｉの化合物と、１種類以上の式ＩＩＡおよび／またはＩＩＢの化合物とを含むことを特徴とする液晶媒体。
【化１】
0005460004.tif 000093
（式中、
Ｒ１１およびＲ１２は、それぞれ互いに独立に、１５個までの炭素原子を有するアルキルまたはアルケニル基を表し、該基は置換されていないか、ＣＮまたはＣＦ３によって一置換されているか、またはハロゲンによって少なくとも一置換されており、ただし加えて、これらの基の中の１個以上のＣＨ２基は、酸素原子が互いに直接結合しないようにして、−Ｏ−、−Ｓ−、
【化２】
0005460004.tif 000094
−Ｃ≡Ｃ−、−ＣＦ２Ｏ−、−ＯＣ−Ｏ−または−Ｏ−ＣＯ−で置き換えられていてもよく、
【化３】
0005460004.tif 000095
は、それぞれ互いに独立に、
【化４】
0005460004.tif 000096
を表し、
ａは、０、１または２を表す。）
【化５】
0005460004.tif 000097
（式中、
【化６】
0005460004.tif 000098
は、
【化７】
0005460004.tif 000099
を表し、
Ｒ２は、１５個までの炭素原子を有するアルキルまたはアルケニル基を表し、該基は置換されていないか、ＣＮまたはＣＦ３によって一置換されているか、またはハロゲンによって少なくとも一置換されており、ただし加えて、これらの基の中の１個以上のＣＨ２基は、酸素原子が互いに直接結合しないようにして、−Ｏ−、−Ｓ−、
【化８】
0005460004.tif 000100
−Ｃ≡Ｃ−、−ＣＦ２Ｏ−、−ＯＣ−Ｏ−または−Ｏ−ＣＯ−で置き換えられていてもよく、
Ｚ２は、単結合、−ＣＨ＝ＣＨ−、−ＣＨ２Ｏ−、−ＯＣＨ２−、−ＣＦ２Ｏ−、−ＯＣＦ２−、−Ｏ−、−ＣＨ２−または−ＣＨ２ＣＨ２−を表し、
ｐは、１または２を表し、
Ｌ１〜４は、それぞれ互いに独立に、Ｆ、Ｃｌ、ＯＣＦ３、ＣＦ３、ＣＨ３、ＣＨ２ＦまたはＣＨＦ２を表し、
ｖは、１〜６を表す。）
【請求項２】
１種類以上の式ＩＩＩの化合物を更に含むことを特徴とする請求項１に記載の液晶媒体。
【化９】
0005460004.tif 000101
（式中、
Ｒ３１およびＲ３２は、それぞれ互いに独立に、１５個までの炭素原子を有するアルキルまたはアルケニル基を表し、該基は置換されていないか、ＣＮまたはＣＦ３によって一置換されているか、またはハロゲンによって少なくとも一置換されており、ただし加えて、これらの基の中の１個以上のＣＨ２基は、酸素原子が互いに直接結合しないようにして、−Ｏ−、−Ｓ−、
【化１０】
0005460004.tif 000102
−Ｃ≡Ｃ−、−ＯＣ−Ｏ−または−Ｏ−ＣＯ−で置き換えられていてもよく、
【化１１】
0005460004.tif 000103
は、それぞれ互いに独立に、
【化１２】
0005460004.tif 000104
を表し、
ｒは、０、１または２を表し、
Ｚ３１およびＺ３２は、それぞれ互いに独立に、単結合、−ＣＨ２ＣＨ２−、−Ｃ≡Ｃ−、−ＣＨ＝ＣＨ−、−ＣＦ２Ｏ−、−ＯＣＦ２−、−ＣＦ＝ＣＦ−、−ＣＦ＝ＣＨ−、−ＣＨ＝ＣＦ−、−ＣＨ２ＣＦ２−、−ＣＦ２ＣＨ２−、−ＣＯＯ−、−ＯＣＯ−、−ＣＨ２Ｏ−、−ＯＣＨ２−または−（ＣＨ２）４−を表す。）
【請求項３】
１種類、２種類、３種類または４種類以上の式Ｉの化合物を含むことを特徴とする請求項１または２に記載の液晶媒体。
【請求項４】
混合物全体中における式Ｉの化合物の割合が、少なくとも２質量％であることを特徴とする請求項１〜３のいずれか一項に記載の液晶媒体。
【請求項５】
混合物全体中における式ＩＩＡおよび／またはＩＩＢの化合物の割合が、少なくとも２０質量％であることを特徴とする請求項１〜４のいずれか一項に記載の液晶媒体。
【請求項６】
混合物全体中における式ＩＩＩの化合物の割合が、少なくとも５質量％であることを特徴とする請求項２〜５のいずれか一項に記載の液晶媒体。
【請求項７】
式Ｉ１〜Ｉ２４の化合物群より選択される少なくとも１種類の化合物を含むことを特徴とする請求項１〜６のいずれか一項に記載の液晶媒体。
【化１３】
0005460004.tif 000105
【化１４】
0005460004.tif 000106
【化１５】
0005460004.tif 000107
（式中、
ａｌｋｙｌおよびａｌｋｙｌ＊は、それぞれ互いに独立に、１〜６個の炭素原子を有する直鎖状のアルキル基を表し、
ａｌｋｅｎｙｌは、２〜６個の炭素原子を有する直鎖状のアルケニル基を表す。）
【請求項８】
式ＩＩＡおよび／またはＩＩＢの化合物中のＬ１、Ｌ２、Ｌ３およびＬ４が、それぞれフッ素を表すことを特徴とする請求項１〜７のいずれか一項に記載の液晶媒体。
【請求項９】
２〜６０質量％の１種類以上の式Ｉの化合物と、
２０〜８０質量％の１種類以上の式ＩＩＡおよび／またはＩＩＢの化合物と
を含むか、またはこれらよりなり、
ここで、合計濃度が、混合物に基づいて最大で１００質量％である
ことを特徴とする請求項１〜８のいずれか一項に記載の液晶媒体。
【請求項１０】
１種類以上の式Ｉの化合物を、必須の成分として、１種類以上のメソゲン性化合物と混合することを特徴とする請求項１〜９のいずれか一項に記載の液晶媒体の調製方法。
【請求項１１】
電気光学的ディスプレイ中における、請求項１〜９のいずれか一項に記載の液晶媒体の使用。
【請求項１２】
誘電体として請求項１〜９のいずれか一項に記載の液晶媒体を含有することを特徴とする、ＥＣＢ、ＰＡＬＣ、ＦＦＳまたはＩＰＳ効果に基づくパッシブマトリクスアドレスまたはアクティブマトリクスアドレスを有する電気光学的ディスプレイ。
【発明の詳細な説明】
【技術分野】
【０００１】
本発明は、少なくとも１種類の式Ｉの化合物を含み、極性化合物の混合物に基づく液晶媒体に関する。
【０００２】
【化１】
0005460004.tif 000002
式中、
Ｒ１１およびＲ１２は、それぞれ互いに独立に、１５個までの炭素原子を有するアルキルまたはアルケニル基を表し、該基は置換されていないか、ＣＮまたはＣＦ３によって一置換されているか、またはハロゲンによって少なくとも一置換されており、ただし加えて、これらの基の中の１個以上のＣＨ２基は、酸素原子が互いに直接結合しないようにして、−Ｏ−、−Ｓ−、
【０００３】
【化２】
0005460004.tif 000003
−Ｃ≡Ｃ−、−ＣＦ２Ｏ−、−ＯＣ−Ｏ−または−Ｏ−ＣＯ−で置き換えられていてもよく、
【０００４】
【化３】
0005460004.tif 000004
は、それぞれ互いに独立に、
【０００５】
【化４】
0005460004.tif 000005
を表し、
ａは、０、１または２を表す。
【０００６】
この型の媒体は、特に、ＥＣＢ効果に基づいてアドレスするアクティブマトリクスを備える電気光学的ディスプレイ用に、およびＩＰＳ（ｉｎ−ｐｌａｎｅ  ｓｗｉｔｃｈｉｎｇ）およびＦＦＳ（ｆｒｉｎｇｅ  ｆｉｅｌｄ  ｓｗｉｔｃｈｉｎｇ）ディスプレイ用に使用できる。本発明の媒体は、好ましくは負の誘電異方性を有する。
【背景技術】
【０００７】
電気的制御複屈折率の原理、ＥＣＢ効果が、またはＤＡＰ効果（整列相の変形：ｄｅｆｏｒｍａｔｉｏｎ  ｏｆ  ａｌｉｇｎｅｄ  ｐｈａｓｅｓ）も、１９７１年に最初に記載された（Ｍ．Ｆ．ＳｃｈｉｅｃｋｅｌおよびＫ．Ｆａｈｒｅｎｓｃｈｏｎ、「Ｄｅｆｏｒｍａｔｉｏｎ  ｏｆ  ｎｅｍａｔｉｃ  ｌｉｑｕｉｄ  ｃｒｙｓｔａｌｓ  ｗｉｔｈ  ｖｅｒｔｉｃａｌ  ｏｒｉｅｎｔａｔｉｏｎ  ｉｎ  ｅｌｅｃｔｒｉｃａｌ  ｆｉｅｌｄｓ」、Ａｐｐｌ．Ｐｈｙｓ．Ｌｅｔｔ．１９（１９７１）、３９１２；非特許文献１）。その後、Ｊ．Ｆ．Ｋａｈｎ（Ａｐｐｌ．Ｐｈｙｓ．Ｌｅｔｔ．２０（１９７２）、１１９３；非特許文献２）およびＧ．ＬａｂｒｕｎｉｅおよびＪ．Ｒｏｂｅｒｔ（Ｊ．Ａｐｐｌ．Ｐｈｙｓ．４４（１９７３）、４８６９；非特許文献３）による報文が発行された。
【０００８】
Ｊ．ＲｏｂｅｒｔおよびＦ．Ｃｌｅｒｃ（ＳＩＤ  ８０  Ｄｉｇｅｓｔ  Ｔｅｃｈｎ．Ｐａｐｅｒｓ（１９８０）、３０；非特許文献４）、Ｊ．Ｄｕｃｈｅｎｅ（Ｄｉｓｐｌａｙｓ  ７（１９８６）、３；非特許文献５）およびＨ．Ｓｃｈａｄ（ＳＩＤ  ８２  Ｄｉｇｅｓｔ  Ｔｅｃｈｎ．Ｐａｐｅｒｓ（１９８２）、２４４；非特許文献６）の報文では、ＥＣＢ効果に基づく高情報量のディスプレイ素子中での使用に適するものとするためには、液晶相が、高い値の弾性定数比Ｋ３／Ｋ１、高い光学異方性値Δｎ、−０．５以下の値の誘電異方性Δεを有していなければならないことが示された。ＥＣＢ効果に基づく電気光学的ディスプレイ素子はホメオトロピックなエッジ配向を有している（ＶＡ技術、ｖｅｒｔｉｃａｌｌｙ  ａｌｉｇｎｅｄ技術）。誘電的に負の液晶媒体も、所謂ＩＰＳまたはＦＦＳ効果を利用するディスプレイ中で使用できる。
【０００９】
ＥＣＢ効果を利用するディスプレイは、所謂ＶＡＮ（ｖｅｒｔｉｃａｌｌｙ  ａｌｉｇｎｅｄ  ｎｅｍａｔｉｃ）ディスプレイとして、例えばＭＶＡ（ｍｕｌｔｉ−ｄｏｍａｉｎ  ｖｅｒｔｉｃａｌ  ａｌｉｇｎｍｅｎｔ、例えば：Ｙｏｓｈｉｄｅ、Ｈ．ら、論文３．１：「ＭＶＡ  ＬＣＤ  ｆｏｒ  Ｎｏｔｅｂｏｏｋ  ｏｒ  Ｍｏｂｉｌｅ  ＰＣｓ（以下省略）」ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  Ｉ、第６〜９頁（非特許文献７）およびＬｉｕ、Ｃ．Ｔ．ら、論文１５．１：「Ａ  ４６−ｉｎｃｈ  ＴＦＴ−ＬＣＤ  ＨＤＴＶ  Ｔｅｃｈｎｏｌｏｇｙ（以下省略）」、ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  ＩＩ、第７５０〜７５３頁（非特許文献８））モード、ＰＶＡ（ｐａｔｔｅｒｎｅｄ  ｖｅｒｔｉｃａｌ  ａｌｉｇｎｍｅｎｔ、例えば：Ｋｉｍ、Ｓａｎｇ  Ｓｏｏ、論文１５．４：「Ｓｕｐｅｒ  ＰＶＡ  Ｓｅｔｓ  Ｎｅｗ  Ｓｔａｔｅ−ｏｆ−ｔｈｅ−Ａｒｔ  ｆｏｒ  ＬＣＤ−ＴＶ」、ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  ＩＩ、第７６０〜７６３頁（非特許文献９））モード、ＡＳＶ（ａｄｖａｎｃｅｄ  ｓｕｐｅｒ  ｖｉｅｗ、例えば：Ｓｈｉｇｅｔａ、ＭｉｔｚｕｈｉｒｏおよびＦｕｋｕｏｋａ、Ｈｉｒｏｆｕｍｉ、論文１５．２：「Ｄｅｖｅｌｏｐｍｅｎｔ  ｏｆ  Ｈｉｇｈ  Ｑｕａｌｉｔｙ  ＬＣＤＴＶ」、ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  ＩＩ、第７５４〜７５７頁（非特許文献１０））モード中において、液晶ディスプレイの３種類のより最近の型の１つとして確立されてきたもので、ＩＰＳ（ｉｎ−ｐｌａｎｅ  ｓｗｉｔｃｈｉｎｇ）ディスプレイ（例えば：Ｙｅｏ、Ｓ．Ｄ．、論文１５．３：「Ａｎ  ＬＣ  Ｄｉｓｐｌａｙ  ｆｏｒ  ｔｈｅ  ＴＶ  Ａｐｐｌｉｃａｔｉｏｎ」、ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  ＩＩ、第７５８および７５９頁（非特許文献１１））および長く知られているＴＮ（ｔｗｉｓｔｅｄ  ｎｅｍａｔｉｃ）ディスプレイに加えて、特にテレビ用途向けとして現在のところ最も重要である。それらの技術は、例えば２００４年６月のＳｏｕｋにおけるＳＩＤセミナーにおいて一般的な形で比較されており、セミナーＭ−６：「Ｒｅｃｅｎｔ  Ａｄｖａｎｃｅｓ  ｉｎ  ＬＣＤ  Ｔｅｃｈｎｏｌｏｇｙ」、セミナー講義ノート、Ｍ−６／１〜Ｍ−６／２６（非特許文献１２）およびＭｉｌｌｅｒ、Ｉａｎ、ＳＩＤセミナー  ２００４、セミナーＭ−７：「ＬＣＤ−Ｔｅｌｅｖｉｓｉｏｎ」、セミナー講義ノート、Ｍ−７／１〜Ｍ−７／３２（非特許文献１３）である。オーバードライブによるアドレス方法により、近年のＥＣＢディスプレイの応答時間は既に著しく改良されてきたが（例えば：Ｋｉｍ、Ｈｙｅｏｎ  Ｋｙｅｏｎｇら、論文９．１：「Ａ５７−ｉｎ．Ｗｉｄｅ  ＵＸＧＡ  ＴＦＴ−ＬＣＤ  ｆｏｒ  ＨＤＴＶ  Ａｐｐｌｉｃａｔｉｏｎ」、ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  Ｉ、第１０６〜１０９頁（非特許文献１４））、ビデオに対応できる応答時間を達成することは、特にグレーシェイドのスイッチングにおいて、依然として満足いくほどには未だ解決されていない問題である。
【００１０】
現在までのところ、ＴＮディスプレイおよび全ての従来のＩＰＳディスプレイは正の誘電異方性の液晶媒体を使用している一方、ＡＳＶディスプレイと同様に、ＥＣＢディスプレイは負の誘電異方性（Δε）の液晶媒体を使用する。
【００１１】
この型の液晶ディスプレイにおいて液晶は誘電体として使用されており、その光学特性は電圧の印加により可逆的に変化する。
【００１２】
この効果を電気光学的ディスプレイ素子中で工業的に応用するには、多数の要求を満足するＬＣ相が必要となる。ここで特に重要なものは、水分、空気、および熱、赤外線、可視および紫外領域の放射、直流および交流電界などの物理的効果に対する化学的安定性である。
【００１３】
さらに、工業的に使用できるＬＣ相は、適切な温度範囲での液晶中間相および低粘度が必要である。
【００１４】
特に、ディスプレイ中の液晶媒体の応答時間は改良、即ち、短縮されなければならない。このことは、テレビおよびマルチメディアの用途向けのディスプレイにおいて、特に重要である。応答時間を改良するために、液晶媒体の回転粘度（γ１）を最適化すること、即ち、可能な限り低い回転粘度を有する媒体を達成することが過去に繰り返し提案されてきた。しかしながら、ここで達成された結果は多くに用途にとっては不十分で、従って、更なる最適化アプローチを見出すことが望ましいと思われる。
【００１５】
現在までに開示された液晶中間相を有する一連の化合物には、単一の化合物でこれら全ての要求を見たすものはなかった。従って、ＬＣ相として使用できる物質を得るためには、一般に、２〜２５種類、好ましくは３〜１８種類の化合物の混合物が調製される。しかしながら、著しく負の誘電異方性および充分な長期安定性を有する液晶材料がこれまで入手できなかったため、最適な相はこのように簡単には調製できなかった。
【００１６】
一般にディスプレイ中において、即ち、これらの既述の効果によるディスプレイ中においても、動作電圧は可能な限り低くなければならないため、一般に、全てが同一の符号の誘電異方性を有し可能な限り高い値の誘電異方性を有する液晶化合物から大部分が構成される液晶媒体が使用される。一般に、相対的に最も少量の中性化合物が使用され、媒体の誘電異方性と反対の符号を有する化合物は、可能な限り使用しない。よって、ＥＣＢディスプレイ向けの負の誘電異方性の液晶媒体の場合、負の誘電異方性の化合物が主に使用される。使用される液晶媒体は、一般に、４０質量％以上の負の誘電異方性の液晶化合物よりなる。
【００１７】
マトリックス液晶ディスプレイ（ＭＬＣディスプレイ）は既知である。個々のピクセルをそれぞれスイッチングするために使用することができる非線形素子は、例えば、アクティブ素子（即ち、トランジスター）がある。なお、用語「アクティブマトリックス」を使用し、２つの区別される型に分けられる。
【００１８】
１．基体としてのシリコンウエハー上のＭＯＳ（金属酸化物半導体）トランジスター。
【００１９】
２．基体としてのガラス板上の薄膜トランジスター（ＴＦＴ）。
【００２０】
第１の型の場合、使用される電気光学的効果は、通常、動的散乱またはゲスト−ホスト効果である。基板材料として単結晶シリコンを使用すると、色々な部品ディスプレイのモジュール組み立て品の場合であっても接続部での問題が生じるため、ディスプレイの大きさが制限される。
【００２１】
好適であってより有望な第２の型の場合には、ＴＮ効果が、通常使用される電気光学的効果である。
【００２２】
区別される２つの技術がある：例えばＣｄＳｅのような化合物半導体を含むＴＦＴ、または多結晶またはアモルファスシリコンに基づいたＴＦＴである。後者の技術について、世界的に集中した研究がなされている。
【００２３】
ＴＦＴマトリックスは、ディスプレイの１つのガラス板の内面に形成され、もう一方のガラス板は、内面に透明な対向電極を有する。ピクセル電極の大きさと比較して、ＴＦＴは非常に小さく、事実上、画像に対する悪影響はない。この技術は、フルカラー対応のディスプレイにも適用でき、このディスプレイでは、フィルター素子がスイッチング可能なピクセルの各々に対向するように、赤、緑および青フィルターのモザイクが配置される。
【００２４】
これまでに開示されたＴＦＴディスプレイは、通常、透過光に対して直交した偏光板を備えるＴＮセルとして作動させ、バックライトで照らされる。
【００２５】
ここで用語「ＭＬＣディスプレイ」は、集積非線形素子を備える任意のマトリックスディスプレイを網羅する。即ち、アクティブマトリックスに加えて、バリスターまたはダイオード（ＭＩＭ、即ち、ｍｅｔａｌ−ｉｎｓｕｌａｔｏｒ−ｍｅｔａｌ）のようなパッシブ素子を備えたディスプレイも含む。
【００２６】
この型のＭＬＣディスプレイは、特にテレビ用途（例えばポケットテレビ）、または自動車または航空機内での高度情報ディスプレイに適している。コントラストの角度依存性と応答時間の問題に加えて、ＭＬＣディスプレイにおいては、液晶混合物の比抵抗が十分に高くないことに起因する問題がある［ＴＯＧＡＳＨＩ，Ｓ．、ＳＥＫＩＧＵＣＨＩ，Ｋ．、ＴＡＮＡＢＥ，Ｈ．、ＹＡＭＡＭＯＴＯ，Ｅ．、ＳＯＲＩＭＡＣＨＩ，Ｋ．、ＴＡＪＩＭＡ，Ｅ．、ＷＡＴＡＮＡＢＥ，Ｈ．およびＳＨＩＭＩＺＵ，Ｈ．、Ｐｒｏｃ．Ｅｕｒｏｄｉｓｐｌａｙ、１９８４年９月、第８４巻、第Ａ２１０〜２８８号、「Ｍａｔｒｉｘ  ＬＣＤ  Ｃｏｎｔｒｏｌｌｅｄ  ｂｙ  Ｄｏｕｂｌｅ  Ｓｔａｇｅ  Ｄｉｏｄｅ  Ｒｉｎｇｓ」、第１４１ｆｆ頁（パリ）（非特許文献１５）；ＳＴＲＯＭＥＲ，Ｍ．、Ｐｒｏｃ．Ｅｕｒｏｄｉｓｐｌａｙ、第８４巻、１９８４年９月、「Ｄｅｓｉｇｎ  ｏｆ  Ｔｈｉｎ  Ｆｉｌｍ  Ｔｒａｎｓｉｓｔｏｒｓ  ｆｏｒ  Ｍａｔｒｉｘ  Ａｄｄｒｅｓｓｉｎｇ  ｏｆ  Ｔｅｌｅｖｉｓｉｏｎ  Ｌｉｑｕｉｄ  Ｃｒｙｓｔａｌ  Ｄｉｓｐｌａｙｓ」、第１４５ｆｆ頁（パリ）（非特許文献１６）］。抵抗の低下に伴い、ＭＬＣディスプレイのコントラストが劣化する。液晶混合物の比抵抗は、ディスプレイの内部表面との相互作用のために、一般に、ＭＬＣディスプレイの寿命に全体に渡って低下するので、許容される抵抗値を長期の動作期間で有するディスプレイのためには、高い（初期）抵抗が非常に重要である。
【００２７】
これまでに開示されたＭＬＣ−ＴＮディスプレイの不具合は、それらの比較的低いコントラスト、比較的大きい視野角依存性、およびこれらのディスプレイ中でグレーシェイドを生じさせることが困難なことである。
【００２８】
したがって、非常に高い比抵抗を有すると同時に、広い動作温度範囲、短い応答時間および低い閾電圧を有しており、これらのおかげで各種のグレーシェイドを生じさせることができるＭＬＣディスプレイが引き続き強く要求されている。
【非特許文献１】Ｍ．Ｆ．ＳｃｈｉｅｃｋｅｌおよびＫ．Ｆａｈｒｅｎｓｃｈｏｎ、「Ｄｅｆｏｒｍａｔｉｏｎ  ｏｆ  ｎｅｍａｔｉｃ  ｌｉｑｕｉｄ  ｃｒｙｓｔａｌｓ  ｗｉｔｈ  ｖｅｒｔｉｃａｌ  ｏｒｉｅｎｔａｔｉｏｎ  ｉｎ  ｅｌｅｃｔｒｉｃａｌ  ｆｉｅｌｄｓ」、Ａｐｐｌ．Ｐｈｙｓ．Ｌｅｔｔ．１９（１９７１）、３９１２
【非特許文献２】Ｊ．Ｆ．Ｋａｈｎ、Ａｐｐｌ．Ｐｈｙｓ．Ｌｅｔｔ．２０（１９７２）、１１９３
【非特許文献３】Ｇ．ＬａｂｒｕｎｉｅおよびＪ．Ｒｏｂｅｒｔ、Ｊ．Ａｐｐｌ．Ｐｈｙｓ．４４（１９７３）、４８６９
【非特許文献４】Ｊ．ＲｏｂｅｒｔおよびＦ．Ｃｌｅｒｃ、ＳＩＤ  ８０  Ｄｉｇｅｓｔ  Ｔｅｃｈｎ．Ｐａｐｅｒｓ（１９８０）、３０
【非特許文献５】Ｊ．Ｄｕｃｈｅｎｅ、Ｄｉｓｐｌａｙｓ  ７（１９８６）、３
【非特許文献６】Ｈ．Ｓｃｈａｄ、ＳＩＤ  ８２  Ｄｉｇｅｓｔ  Ｔｅｃｈｎ．Ｐａｐｅｒｓ（１９８２）、２４４
【非特許文献７】Ｙｏｓｈｉｄｅ、Ｈ．ら、論文３．１：「ＭＶＡ  ＬＣＤ  ｆｏｒ  Ｎｏｔｅｂｏｏｋ  ｏｒ  Ｍｏｂｉｌｅ  ＰＣｓ・・・」ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  Ｉ、第６〜９頁
【非特許文献８】Ｌｉｕ、Ｃ．Ｔ．ら、論文１５．１：「Ａ  ４６−ｉｎｃｈ  ＴＦＴ−ＬＣＤ  ＨＤＴＶ  Ｔｅｃｈｎｏｌｏｇｙ・・・」、ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  ＩＩ、第７５０〜７５３頁
【非特許文献９】Ｋｉｍ、Ｓａｎｇ  Ｓｏｏ、論文１５．４：「Ｓｕｐｅｒ  ＰＶＡ  Ｓｅｔｓ  Ｎｅｗ  Ｓｔａｔｅ−ｏｆ−ｔｈｅ−Ａｒｔ  ｆｏｒ  ＬＣＤ−ＴＶ」、ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  ＩＩ、第７６０〜７６３頁
【非特許文献１０】Ｓｈｉｇｅｔａ、ＭｉｔｚｕｈｉｒｏおよびＦｕｋｕｏｋａ、Ｈｉｒｏｆｕｍｉ、論文１５．２：「Ｄｅｖｅｌｏｐｍｅｎｔ  ｏｆ  Ｈｉｇｈ  Ｑｕａｌｉｔｙ  ＬＣＤＴＶ」、ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  ＩＩ、第７５４〜７５７頁
【非特許文献１１】Ｙｅｏ、Ｓ．Ｄ．、論文１５．３：「Ａｎ  ＬＣ  Ｄｉｓｐｌａｙ  ｆｏｒ  ｔｈｅ  ＴＶ  Ａｐｐｌｉｃａｔｉｏｎ」、ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  ＩＩ、第７５８および７５９頁
【非特許文献１２】セミナーＭ−６：「Ｒｅｃｅｎｔ  Ａｄｖａｎｃｅｓ  ｉｎ  ＬＣＤ  Ｔｅｃｈｎｏｌｏｇｙ」、セミナー講義ノート、Ｍ−６／１〜Ｍ−６／２６
【非特許文献１３】Ｍｉｌｌｅｒ、Ｉａｎ、ＳＩＤセミナー  ２００４、セミナーＭ−７：「ＬＣＤ−Ｔｅｌｅｖｉｓｉｏｎ」、セミナー講義ノート、Ｍ−７／１〜Ｍ−７／３２
【非特許文献１４】Ｋｉｍ、Ｈｙｅｏｎ  Ｋｙｅｏｎｇら、論文９．１：「Ａ５７−ｉｎ．Ｗｉｄｅ  ＵＸＧＡ  ＴＦＴ−ＬＣＤ  ｆｏｒ  ＨＤＴＶ  Ａｐｐｌｉｃａｔｉｏｎ」、ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  Ｉ、第１０６〜１０９頁
【非特許文献１５】ＴＯＧＡＳＨＩ，Ｓ．、ＳＥＫＩＧＵＣＨＩ，Ｋ．、ＴＡＮＡＢＥ，Ｈ．、ＹＡＭＡＭＯＴＯ，Ｅ．、ＳＯＲＩＭＡＣＨＩ，Ｋ．、ＴＡＪＩＭＡ，Ｅ．、ＷＡＴＡＮＡＢＥ，Ｈ．およびＳＨＩＭＩＺＵ，Ｈ．、Ｐｒｏｃ．Ｅｕｒｏｄｉｓｐｌａｙ、１９８４年９月、第８４巻、第Ａ２１０〜２８８号、「Ｍａｔｒｉｘ  ＬＣＤ  Ｃｏｎｔｒｏｌｌｅｄ  ｂｙ  Ｄｏｕｂｌｅ  Ｓｔａｇｅ  Ｄｉｏｄｅ  Ｒｉｎｇｓ」、第１４１ｆｆ頁（パリ）
【非特許文献１６】ＳＴＲＯＭＥＲ，Ｍ．、Ｐｒｏｃ．Ｅｕｒｏｄｉｓｐｌａｙ、第８４巻、１９８４年９月、「Ｄｅｓｉｇｎ  ｏｆ  Ｔｈｉｎ  Ｆｉｌｍ  Ｔｒａｎｓｉｓｔｏｒｓ  ｆｏｒ  Ｍａｔｒｉｘ  Ａｄｄｒｅｓｓｉｎｇ  ｏｆ  Ｔｅｌｅｖｉｓｉｏｎ  Ｌｉｑｕｉｄ  Ｃｒｙｓｔａｌ  Ｄｉｓｐｌａｙｓ」、第１４５ｆｆ頁（パリ）
【発明の開示】
【発明が解決しようとする課題】
【００２９】
本発明は、モニターおよびテレビ用途向けのみならず、携帯電話およびナビゲーションシステム向けのＭＬＣディスプレイを提供する目的に基づいており、該ディスプレイはＥＣＢ、ＰＡＬＣ、ＦＦＳまたはＩＰＳ効果に基づいており、上で示した不具合を有さないか有していても低減されており、同時に非常に高い比抵抗値を有している。特に、該ディスプレイは、携帯電話およびナビゲーションシステム向けに非常に高温および非常に低温においても機能することが保証されなければならない。
【課題を解決するための手段】
【００３０】
驚くべきことに、これらのディスプレイ素子中で、式Ｉの化合物の少なくとも１種類を含むネマチック液晶混合物を使用すれば、この目的が達成されることが今回見出された。これらの液晶混合物は複屈折率（Δｎ）の高い値で区別され、従って、とりわけ、テレビセット、例えばノート型または卓上型のようなコンピューター、スイッチボードのみならず、賭博機、例えば時計、計算機、小型電子ゲーム、チェス用コンピューター、ＰＤＡ（ｐｅｒｓｏｎａｌ  ｄｉｇｉｔａｌ  ａｓｓｉｓｔａｎｔｓ）のような携帯データ保存装置のような電気光学的ディスプレイ、または、携帯電話およびナビゲーション装置のスクリーン、特に動画を表示する全てのディスプレイ向けに極めて適する。
【００３１】
よって、本発明は、式Ｉの少なくとも１種類の化合物を含み、極性化合物の混合物に基づく液晶媒体に関する。
【００３２】
本発明の混合物は、６５℃以上の透明点と共に非常に広い範囲でネマチック相を示し、非常に好ましい値の容量閾値、比較的高い値の保持率および同時に−３０℃および−４０℃において非常に良好な低温安定性を示す。更に、本発明の混合物は、低い回転粘度（γ１）によって区別される。
【００３３】
式Ｉの化合物は、例えば、ＣＮ  １８  ４４  ３１０Ａより既知であり、ＤＥ  ３９  ０６  ０５８  Ｃ２により網羅されている。
【発明を実施するための最良の形態】
【００３４】
本発明の混合物の好ましい実施形態の幾つかを以下に示す。
【００３５】
ａ）式Ｉの化合物中のＲ１１およびＲ１２は、好ましくは、６個までの炭素原子を有するアルキルおよび／またはアルケニルを表し、特には直鎖状のアルキル、ビニル、１Ｅ−アルケニルまたは３−アルケニルで、非常に特に好ましくは、直鎖状で無置換で１〜６個の炭素原子、好ましくは２〜５個の炭素原子を有するアルキル基である。
【００３６】
Ｒ１１および／またはＲ１２がアルキルを表す場合、そのアルキル基は同一でも異なっていてもよい。Ｒ１１および／またはＲ１２がアルキル基を表す場合、好ましくはＣＨ３、Ｃ２Ｈ５、ｎ−Ｃ３Ｈ７、ｎ−Ｃ４Ｈ９またはｎ−Ｃ５Ｈ１１、更にはｎ−Ｃ６Ｈ１３である。
【００３７】
Ｒ１１および／またはＲ１２がアルケニルを表す場合、そのアルケニル基は同一でも異なっていてもよい。Ｒ１１および／またはＲ１２がアルケニル基を表す場合、好ましくはＣＨ２＝ＣＨ、ＣＨ３−ＣＨ＝ＣＨ、Ｃ３Ｈ７−ＣＨ＝ＣＨ、ＣＨ２＝ＣＨ−Ｃ２Ｈ４またはＣＨ３−ＣＨ＝ＣＨ−Ｃ２Ｈ４である。
【００３８】
ｂ）式Ｉにおいて、環ＡおよびＢは、好ましくは、
【００３９】
【化５】
0005460004.tif 000006
を表し、
更には、
【００４０】
【化６】
0005460004.tif 000007
特に、
【００４１】
【化７】
0005460004.tif 000008
であり、
ａは、好ましくは、０または１を表す。ａ＝１の場合、環ＡおよびＢは同一でも異なっていてもよい。ａ＝０の場合、環Ａは、好ましくは、
【００４２】
【化８】
0005460004.tif 000009
を表す。ａ＝１の場合、環ＡおよびＢの両者が、好ましくは、
【００４３】
【化９】
0005460004.tif 000010
を表す。
【００４４】
ｃ）１種類、２種類、３種類または４種類以上、好ましくは１種類、２種類または３種類の式Ｉの化合物を含む液晶媒体。
【００４５】
ｄ）混合物全体における式Ｉの化合物の割合が、少なくとも２質量％、好ましくは少なくとも１０質量％、好ましくは２〜６０質量％、特に好ましくは１０〜６０質量％である液晶媒体。
【００４６】
ｅ）サブ式Ｉ１〜Ｉ２４より選択される少なくとも１種類の化合物を含む液晶媒体。
【００４７】
【化１０】
0005460004.tif 000011
【００４８】
【化１１】
0005460004.tif 000012
【００４９】
【化１２】
0005460004.tif 000013
【００５０】
【化１３】
0005460004.tif 000014
式中、
ａｌｋｙｌおよびａｌｋｙｌ＊は、それぞれ互いに独立に、１〜６個の炭素原子を有する直鎖状のアルキル基を表す。ａｌｋｅｎｙｌは、２〜６個の炭素原子を有する直鎖状のアルケニル基を表す。
【００５１】
特に好ましくは、式Ｉ２、Ｉ４およびＩ１４の化合物である。
【００５２】
ｆ）１種類以上の式ＩＩＡおよび／またはＩＩＢの化合物を更に含む液晶媒体。
【００５３】
【化１４】
0005460004.tif 000015
式中、
【００５４】
【化１５】
0005460004.tif 000016
は、
【００５５】
【化１６】
0005460004.tif 000017
を表し、好ましくは、
【００５６】
【化１７】
0005460004.tif 000018
を表し、
Ｒ２は、Ｒ１１の意味を有し、
Ｚ２は、単結合、−ＣＨ＝ＣＨ−、−ＣＨ２Ｏ−、−ＯＣＨ２−、−ＣＦ２Ｏ−、−ＯＣＦ２−、−Ｏ−、−ＣＨ２−または−ＣＨ２ＣＨ２−を表し、好ましくは、単結合であり、
ｐは、１または２を表し、
Ｌ１〜４は、それぞれ互いに独立に、Ｆ、Ｃｌ、ＯＣＦ３、ＣＦ３、ＣＨ３、ＣＨ２ＦまたはＣＨＦ２を表し、好ましくは、Ｌ１＝Ｌ２＝ＦまたはＬ３＝Ｌ４＝Ｆであり、
ｖは、１〜６を表す。
【００５７】
式ＩＩＡおよびＩＩＢの化合物中のＲ２、Ｚ２およびｖの意味は、同一でも異なっていてもよい。
【００５８】
式ＩＩＡの特に好ましい化合物は、式ＩＩＡ−１〜ＩＩＡ−２３の化合物である。
【００５９】
【化１８】
0005460004.tif 000019
【００６０】
【化１９】
0005460004.tif 000020
【００６１】
【化２０】
0005460004.tif 000021
【００６２】
【化２１】
0005460004.tif 000022
式中、
Ｒ２およびｖは、上で示される意味を有し、
（Ｏ）ＣｖＨ２ｖ＋１は、ＣｖＨ２ｖ＋１またはＯＣｖＨ２ｖ＋１を表す。
【００６３】
特に好ましくは、式ＩＩＡ−１およびＩＩＡ−２、更には、式ＩＩＡ−３およびＩＩＡ−４の化合物である。式ＩＩＡの化合物において、好ましくは、Ｒ２が直鎖状のアルキルまたはアルケニルを表し、特には、ＣＨ２＝ＣＨ、ＣＨ３ＣＨ＝ＣＨ、ＣＨ２＝ＣＨＣＨ２ＣＨ２、ＣＨ３ＣＨ＝ＣＨＣ２Ｈ４、Ｃ３Ｈ７ＣＨ＝ＣＨ、ＣＨ３、Ｃ２Ｈ５、ｎ−Ｃ３Ｈ７、ｎ−Ｃ４Ｈ９またはｎ−Ｃ５Ｈ１１である。
【００６４】
式ＩＩＢの特に好ましい化合物は、式ＩＩＢ−１〜ＩＩＢ−７の化合物である。
【００６５】
【化２２】
0005460004.tif 000023
【００６６】
【化２３】
0005460004.tif 000024
式中、
Ｒ２およびｖは、上で示される意味を有する。
【００６７】
特に好ましくは、式ＩＩＢ−１である。式ＩＩＢ−１の化合物において、好ましくは、Ｒ２は直鎖状のアルキルまたはアルケニルを表し、特には、ＣＨ２＝ＣＨ、ＣＨ３ＣＨ＝ＣＨ、ＣＨ２＝ＣＨＣＨ２ＣＨ２、ＣＨ３ＣＨ＝ＣＨＣ２Ｈ４、Ｃ３Ｈ７ＣＨ＝ＣＨ、ＣＨ３、Ｃ２Ｈ５、ｎ−Ｃ３Ｈ７、ｎ−Ｃ４Ｈ９またはｎ−Ｃ５Ｈ１１である。
【００６８】
式ＩＩＡおよびＩＩＢの化合物において、好ましくは、Ｚ２は単結合を表し、更には、−ＣＨ２ＣＨ２−である。
【００６９】
ｇ）１種類以上の式ＩＩＩの化合物を更に含む液晶媒体。
【００７０】
【化２４】
0005460004.tif 000025
式中、
Ｒ３１およびＲ３２は、それぞれ互いに独立に、１５個までの炭素原子を有するアルキルまたはアルケニル基を表し、該基は置換されていないか、ＣＮまたはＣＦ３によって一置換されているか、またはハロゲンによって少なくとも一置換されており、ただし加えて、これらの基の中の１個以上のＣＨ２基は、酸素原子が互いに直接結合しないようにして、−Ｏ−、−Ｓ−、
【００７１】
【化２５】
0005460004.tif 000026
−Ｃ≡Ｃ−、−ＯＣ−Ｏ−または−Ｏ−ＣＯ−で置き換えられていてもよく、好ましくはＲ３１およびＲ３２は、それぞれ互いに独立に、１２個までの炭素原子を有する直鎖状アルキル基を表し、
【００７２】
【化２６】
0005460004.tif 000027
は、それぞれ互いに独立に、
【００７３】
【化２７】
0005460004.tif 000028
を表し、
ｒは、０、１または２を表し、
Ｚ３１およびＺ３２は、それぞれ互いに独立に、単結合、−ＣＨ２ＣＨ２−、−Ｃ≡Ｃ−、−ＣＨ＝ＣＨ−、−ＣＦ２Ｏ−、−ＯＣＦ２−、−ＣＦ＝ＣＦ−、−ＣＦ＝ＣＨ−、−ＣＨ＝ＣＦ−、−ＣＨ２ＣＦ２−、−ＣＦ２ＣＨ２−、−ＣＯＯ−、−ＯＣＯ−、−ＣＨ２Ｏ−、−ＯＣＨ２−または−（ＣＨ２）４−を表す。
【００７４】
ｈ）混合物全体中における式ＩＩＡおよび／またはＩＩＢの化合物の割合が、少なくとも２０質量％である液晶媒体。
【００７５】
ｉ）混合物全体中における式ＩＩＩの化合物の割合が、少なくとも５質量％である液晶媒体。
【００７６】
ｊ）式ＩＩＩａ〜ＩＩＩｐより選択される１種類以上の化合物を更に含む液晶媒体。
【００７７】
【化２８】
0005460004.tif 000029
【００７８】
【化２９】
0005460004.tif 000030
式中、
ａｌｋｙｌおよびａｌｋｙｌ＊は、それぞれ互いに独立に、１〜６個の炭素原子を有する直鎖状のアルキル基を表し、
ａｌｋｏｘｙは、１〜６個の炭素原子を有する直鎖状のアルコキシ基を表し、
ａｌｋｅｎｙｌおよびａｌｋｅｎｙｌ＊は、それぞれ互いに独立に、２〜６個の炭素原子を有する直鎖状のアルケニル基を表す。
【００７９】
混合物全体における式ＩＩＩの化合物の割合は、好ましくは少なくとも５質量％である。
【００８０】
本発明の媒体は、特に好ましくは、式ＩＩＩｅの化合物を、２０質量％を超える量で、特には２５質量％を超える量で、非常に特に好ましくは３０質量％以上の量で含み、特に、以下の式の化合物より選択される化合物を含む。
【００８１】
【化３０】
0005460004.tif 000031
式中、ｎは３、４または５であり、ＲeはＨまたはＣＨ３を表す。
【００８２】
本発明の媒体は、好ましくは、式ＩＩＩａ、ＩＩＩｂ、ＩＩＩｅ、ＩＩＩｆ、ＩＩＩｉ、ＩＩＩｊ、ＩＩＩｋ、ＩＩＩｌ、ＩＩＩｍ、ＩＩＩｎおよび／またはＩＩＩｏの少なくとも１種類の化合物を含む。
【００８３】
式ＩＩＩｅおよびＩＩＩｆの特に好ましい化合物を、以下に示す。
【００８４】
【化３１】
0005460004.tif 000032
【００８５】
【化３２】
0005460004.tif 000033
式ＩＩＩの化合物において、Ｒ３１およびＲ３２は、それぞれ互いに独立に、好ましくは、それぞれ６個までの炭素原子を有する直鎖状のアルキル、アルコキシまたはアルケニルを表す。Ｚ３１およびＺ３２は、好ましくは、互いに独立に、単結合、更には−ＣＯＯ−または−ＣＨ２Ｏ−を表す。環Ａ３１、Ａ３２およびＡ３３は、好ましくは、それぞれ互いに独立に、
【００８６】
【化３３】
0005460004.tif 000034
を表し、
更には、
【００８７】
【化３４】
0005460004.tif 000035
を表す。
【００８８】
ｋ）２〜２０質量％の１種類以上の式Ｉの化合物と、
２０〜８０質量％の１種類以上の式ＩＩＡおよび／またはＩＩＢの化合物と
を含むか、またはこれらよりなる液晶媒体。ただし、合計濃度は、混合物に基づいて最大で１００％である。
【００８９】
ｌ）１種類以上の次の式の４環化合物を更に含む液晶媒体。
【００９０】
【化３５】
0005460004.tif 000036
式中、
Ｒ７〜１０は、それぞれ互いに独立に、式Ｉ中のＲ１１で示される意味の１つを有し、
ｗおよびｘは、それぞれ互いに独立に、１〜６を表す。
【００９１】
ｍ）１種類以上の式Ｙ−１〜Ｙ−１４の化合物を更に含む液晶媒体。
【００９２】
【化３６】
0005460004.tif 000037
【００９３】
【化３７】
0005460004.tif 000038
式中、Ｒ１３〜Ｒ２６は、それぞれ互いに独立に、Ｒ１１で示される意味を有し、ｚおよびｍは、それぞれ互いに独立に、１〜６を表し、（Ｏ）ＣｍＨ２ｍ＋１はＣｍＨ２ｍ＋１またはＯＣｍＨ２ｍ＋１の何れかを表す。
【００９４】
ｎ）１種類以上の式Ｂ−１の化合物：
【００９５】
【化３８】
0005460004.tif 000039
を好ましくは３質量％を超える量で、特に５質量％以上で、非常に特に好ましくは５〜２５質量％で、更に含む液晶媒体。
ただし、Ｒ２９はＲ１１で示される意味を有し、
ｍは１〜６を表す。
【００９６】
ｏ）１種類以上の式Ｔ−１〜Ｔ−２１の化合物を更に含む液晶媒体。
【００９７】
【化３９】
0005460004.tif 000040
【００９８】
【化４０】
0005460004.tif 000041
【００９９】
【化４１】
0005460004.tif 000042
式中、
Ｒは、それぞれ１または２〜６個の炭素原子を有する直鎖状のアルキル、アルケニル、アルコキシ、アルキルアルコキシまたはアルケニルオキシ基を表し、
ｍは、１〜６である。
【０１００】
Ｒは、好ましくは、メチル、エチル、プロピル、ブチル、ペンチル、ヘキシル、メトキシ、エトキシ、プロポキシ、ブトキシまたはペントキシを表す。
【０１０１】
本発明の媒体は、好ましくは、式Ｔ−１〜Ｔ−２２のターフェニル類を２〜３０質量％の量で、特には５〜２０質量％で含む。
【０１０２】
式Ｔ−１、Ｔ−２、Ｔ−３、Ｔ−４およびＴ−２２の化合物が特に好ましい。これらの化合物の中で、Ｒは、好ましくは、それぞれ１〜５個の炭素原子を有するアルキル基、更にはアルコキシ基を表す。
【０１０３】
本発明の特に好ましい媒体は、以下の式の化合物を含む。
【０１０４】
【化４２】
0005460004.tif 000043
式中、
ａｌｋｙｌおよびＯ−ａｌｋｙｌ＊は、上で示される意味を有する。
０．１以上の値の混合物のΔｎを意図する場合、好ましくはターフェニル類が本発明の混合物中で使用される。好ましい混合物は、化合物Ｔ−１〜Ｔ−２１の化合物群より選択される１種類以上のターフェニル化合物類を２〜２０質量％で含む。
【０１０５】
ｐ）式Ｂ−１〜Ｂ−３の１種類以上のビフェニル類を更に含む液晶媒体。
【０１０６】
【化４３】
0005460004.tif 000044
式中、
ａｌｋｙｌおよびａｌｋｙｌ＊は、それぞれ互いに独立に、１〜６個の炭素原子を有する直鎖状のアルキル基を表し、および
ａｌｋｅｎｙｌおよびａｌｋｅｎｙｌ＊は、それぞれ互いに独立に、２〜６個の炭素原子を有する直鎖状のアルケニル基を表す。
【０１０７】
混合物全体における式Ｂ−１〜Ｂ−３のビフェニル類の割合は、好ましくは少なくとも３質量％、特には５質量％以上である。
【０１０８】
式Ｂ−１〜Ｂ−３の化合物のうち、式Ｂ−２の化合物が特に好ましい。
【０１０９】
特に好ましいビフェニル類は、以下である。
【０１１０】
【化４４】
0005460004.tif 000045
式中、ａｌｋｙｌ＊は、１〜６個の炭素原子を有するアルキル基を表す。本発明の媒体は、特に好ましくは、式Ｂ−１ａおよび／またはＢ−２ｃの１種類以上の化合物を含む。
【０１１１】
ｑ）少なくとも１種類の式Ｚ−１〜Ｚ−１５の化合物を更に含む液晶媒体。
【０１１２】
【化４５】
0005460004.tif 000046
【０１１３】
【化４６】
0005460004.tif 000047
【０１１４】
【化４７】
0005460004.tif 000048
式中、
ａｌｋｙｌは、上で示される意味を有し、
Ｒは、それぞれ１または２〜７個の炭素原子を有する直鎖状のアルキル、アルコキシまたはアルケニル基を表す。
【０１１５】
ｒ）少なくとも１種類の式Ｏ−１〜Ｏ−１４の化合物を含む液晶媒体。
【０１１６】
【化４８】
0005460004.tif 000049
【０１１７】
【化４９】
0005460004.tif 000050
式中、Ｒ１およびＲ２はＲ１１で示される意味を有し、Ｒ１およびＲ２は、好ましくは、それぞれは互いに独立に、直鎖状のアルキル基、更にアルケニル基を表す。
【０１１８】
好ましい媒体は、式Ｏ−１、Ｏ−３、Ｏ−４、Ｏ−９、Ｏ−１３および／またはＯ−１４の１種類以上の化合物を含む。
【０１１９】
混合物中の化合物Ｏ−１〜Ｏ−１４の割合は、好ましくは、５〜４０質量％である。
【０１２０】
式Ｏ−９の化合物は、好ましくは、以下である。
【０１２１】
【化５０】
0005460004.tif 000051
式中、ｎおよびｍは、それぞれ互いに独立に、１、２、３、４または５を表す。式Ｏ−９ｂ中において、ｎは好ましくは２を表し、ｍは好ましくは１を表す。
【０１２２】
好ましい混合物は、２〜３０質量％、特には５〜２０質量％の式Ｏ−９の化合物、特には式Ｏ−９ａの化合物を含む。
【０１２３】
ｓ）本発明の好ましい液晶媒体は、例えば、式Ｎ−１〜Ｎ−６の化合物のようなテトラヒドロナフチルまたはナフチル単位を含む１種類以上の物質を含む。
【０１２４】
【化５１】
0005460004.tif 000052
【０１２５】
【化５２】
0005460004.tif 000053
式中、
Ｒ１ＮおよびＲ２Ｎは、それぞれ互いに独立にＲ１１で示される意味を有し、好ましくは直鎖状のアルキル、直鎖状のアルコキシまたは直鎖状のアルケニルを表し、
Ｚ１およびＺ２は、それぞれ互いに独立に、−Ｃ２Ｈ４−、−ＣＨ＝ＣＨ−、−（ＣＨ２）４−、−（ＣＨ２）３Ｏ−、−Ｏ（ＣＨ２）３−、−ＣＨ＝ＣＨＣＨ２ＣＨ２−、−ＣＨ２ＣＨ２ＣＨ＝ＣＨ−、−ＣＨ２Ｏ−、−ＯＣＨ２−、−ＣＯＯ−、−ＯＣＯ−、−Ｃ２Ｆ４−、−ＣＦ＝ＣＦ−、−ＣＦ＝ＣＨ−、−ＣＨ＝ＣＦ−、−ＣＦ２Ｏ−、−ＯＣＦ２−、−ＣＨ２−または単結合を表す。
【０１２６】
ｔ）好ましい混合物は、式ＢＣのジフルオロジベンゾクロマン化合物類、式ＣＲのクロマン類、式ＰＨ−１およびＰＨ−２のフッ素化されたフェナントレン類および式ＢＦのフッ素化されたジベンゾフラン類の群より選択される１種類以上の化合物：
【０１２７】
【化５３】
0005460004.tif 000054
【０１２８】
【化５４】
0005460004.tif 000055
（式中、ＲＢ１、ＲＢ２、ＲＣＲ１およびＲＣＲ２は、それぞれ互いに独立にＲ１１の意味を有する。）
を、好ましくは３〜２０質量％の量で、特には３〜１５質量％の量で含む。
【０１２９】
式ＢＣおよびＣＲの特に好ましい化合物は、化合物ＢＣ−１〜ＢＣ−７およびＣＲ−１〜ＣＲ−５である。
【０１３０】
【化５５】
0005460004.tif 000056
【０１３１】
【化５６】
0005460004.tif 000057
【０１３２】
【化５７】
0005460004.tif 000058
式中、
ａｌｋｙｌおよびａｌｋｙｌ＊は、それぞれ互いに独立に、１〜６個の炭素原子を有する直鎖状のアルキル基を表し、
ａｌｋｅｎｙｌおよびａｌｋｅｎｙｌ＊は、それぞれ互いに独立に、２〜６個の炭素原子を有する直鎖状のアルケニル基を表す。
【０１３３】
１種類、２種類または３種類の式ＢＣ−２の化合物を含む混合物が非常に特に好ましい。
【０１３４】
ｕ）１種類以上の式Ｉｎの化合物を更に含む液晶媒体。
【０１３５】
【化５８】
0005460004.tif 000059
式中、
Ｒ１Ｉｎ、Ｒ２ＩｎおよびＲ３Ｉｎは、それぞれ互いに独立に、１〜５個の炭素原子を有する直鎖状のアルキル、アルコキシ、アルコキシアルキルまたはアルケニル基を表し、
Ｒ２ＩｎおよびＲ３Ｉｎは、加えて、Ｈまたはハロゲン、好ましくは、Ｆを表し、
【０１３６】
【化５９】
0005460004.tif 000060
は、
【０１３７】
【化６０】
0005460004.tif 000061
を表し、
ｉは、０、１または２を表す。
【０１３８】
式Ｉｎの好ましい化合物は、下に示す式Ｉｎ−１〜Ｉｎ−２４の化合物である。
【０１３９】
【化６１】
0005460004.tif 000062
【０１４０】
【化６２】
0005460004.tif 000063
【０１４１】
【化６３】
0005460004.tif 000064
【０１４２】
【化６４】
0005460004.tif 000065
式Ｉｎ−１、Ｉｎ−３、Ｉｎ−６、Ｉｎ−７およびＩｎ−９の化合物が特に好ましい。
【０１４３】
式Ｉｎおよびサブ式Ｉｎ−１〜Ｉｎ−２４の化合物は、好ましくは、本発明の混合物中において、５質量％を超える濃度で使用され、特には５〜３０質量％であり、非常に特に好ましくは１０〜１５質量％である。
【０１４４】
ｒ）好ましい混合物は、１種類以上の式Ｌ−１〜Ｌ−１０の化合物を含む。
【０１４５】
【化６５】
0005460004.tif 000066
【０１４６】
【化６６】
0005460004.tif 000067
式中、
Ｒ、Ｒ１およびＲ２は、それぞれ互いに独立に、式Ｉ中のＲ１１に示される意味を有し、
ａｌｋｙｌは、１〜６個の炭素原子を有するアルキル基を表す。
【０１４７】
式Ｌ−１およびＬ−７の化合物が特に好ましい。
【０１４８】
式Ｌ−１〜Ｌ−１０の化合物は、好ましくは、１０〜６０質量％の濃度で使用され、特には、１０〜４０質量％である。
【０１４９】
本発明は、更に、上記の液晶媒体を誘電体として含有することを特徴とする、ＥＣＢ、ＩＰＳまたはＦＦＳ効果に基づいてアドレスするアクティブマトリックスを備える電気光学的ディスプレイに関する。
【０１５０】
本発明の液晶媒体は、好ましくは、−２０℃以下〜７０℃以上まででネマチック相を有し、特に好ましくは、−３０℃以下〜８０℃以上、非常に特に好ましくは、−４０℃以下〜９０℃以上である。
【０１５１】
ここで用語「ネマチック相を有する」は、一方でスメクチック相および結晶化が対応する温度の低温で確認されないことを意味し、他方でネマチック相から加熱しても透明化しないことを意味する。低温における検査は対応する温度において流動粘度計により行なわれ、試験は、電気光学的用途に対応する層厚みを有する試験用セルに少なくとも１００時間保存して行なわれる。対応する試験用セル中における−２０℃での保存安定性が１０００時間以上の場合、媒体はこの温度において安定であるとみなされる。−３０℃および−４０℃の温度において、対応する時間は、それぞれ５００時間および２５０時間である。高温においては、毛細管による従来法により、透明点が測定される。
【０１５２】
液晶混合物は、好ましくは、少なくとも６０Ｋのネマチック相範囲と、２０℃において最大で３０ｍｍ２・ｓ−１の流動粘度ν２０を有する。
【０１５３】
液晶混合物中の複屈折率Δｎの値は、一般に、０．０７および０．１６の間であり、好ましくは、０．０８および０．１２の間である。
【０１５４】
本発明の液晶混合物は、約−０．５〜−０．８、特には、−３．０〜−６．０のΔεを有し、ただしΔεは誘電異方性を表す。２０℃における回転粘度γ１は、好ましくは、１６５ｍＰａ・ｓ未満、特には、１４０ｍＰａ・ｓ未満である。
【０１５５】
本発明の液晶媒体は比較的低い値の閾電圧（Ｖ０）を有している。それらは、好ましくは、１．７Ｖ〜３．０Ｖの範囲、特に好ましくは、２．７５Ｖ以下、非常に特に好ましくは、２．４Ｖ以下である。
【０１５６】
本発明においては、用語「閾電圧」は、他に明言しない限り、フレデリックス閾値としても知られる容量閾値（Ｖ０）に関する。
【０１５７】
加えて、本発明の液晶媒体は、液晶セル中において高い電圧保持率の値を有する。
【０１５８】
一般に、低いアドレス電圧または閾電圧を有する液晶媒体は、高いアドレス電圧または閾電圧を有する液晶媒体よりも低い電圧保持率を有し、逆もいえる。
【０１５９】
本発明において、用語「誘電的に正の化合物」はΔε＞１．５の化合物を表し、用語「誘電的に中性の化合物」は−１．５≦Δε≦１．５の化合物を表し、用語「誘電的に負の化合物」はΔε＜−１．５の化合物を表す。ここで、化合物の誘電異方性は、化合物を１０％の濃度で液晶ホストに溶解し、それぞれの場合で２０μｍの厚みでホメオトロピックおよびホモジニアス表面配向を有する少なくとも１つの試験用セル中で１ｋＨｚにおいて、得られた混合物の容量を決定することにより決定される。測定電圧は典型的には０．５Ｖ〜１．０Ｖであるが、検討されるそれぞれの液晶混合物の容量閾値よりは常に低くする。
【０１６０】
誘電的に正および誘電的に中性な化合物に使用されるホスト混合物はＺＬＩ−４７９２で、誘電的に負な化合物に使用されるホスト混合物はＺＬＩ−２８５７で、いずれも独国のメルク社製である。検討される化合物を添加後にホスト化合物の誘電率の変化より検討される個々の化合物の値が得られ、これを化合物が１００％の場合に外挿する。検討される化合物は、ホスト混合物に１０％の量で溶解される。材料の溶解度が低すぎてこれが行なえない場合、所望の温度で検討できるようになるまで濃度を段階的に半分にしていく。
【０１６１】
本発明で示される全ての温度の値は℃で示されている。
【０１６２】
電圧保持率は、メルク社で製造された試験用セル中で決定される。測定用セルはソーダライムガラス基板を有し、ポリイミド配向層（ＡＬ−３０４６、日本合成ゴム社、日本製）を備えて構成されている。層厚みは均一に６．０μｍである。透明ＩＴＯ電極の面積は１ｃｍ２である。
【０１６３】
本発明の混合物は、例えばＶＡＮ、ＭＶＡ、（Ｓ）−ＰＶＡおよびＡＳＶのような全てのＶＡ−ＴＦＴ用途に適する。更に、Δεが負であるＩＰＳ（ｉｎ−ｐｌａｎｅ  ｓｗｉｔｃｈｉｎｇ）、ＦＦＳ（ｆｒｉｎｇｅ  ｆｉｅｌｄ  ｓｗｉｔｃｈｉｎｇ）およびＰＡＬＣの用途に適する。
【０１６４】
本発明のディスプレイ中のネマチック液晶混合物は一般に２種類の成分ＡおよびＢを含んでおり、これらの成分自身は１種類以上の個々の化合物より成る。
【０１６５】
成分Ａは著しい負の誘電異方性を有しており、−０．５以下の誘電異方性のネマチック相を与える。式Ｉの１種類以上の化合物に加え、好ましくは、式ＩＩＡおよび／またはＩＩＢの化合物を含み、更には、式ＩＩＩの化合物を含む。
【０１６６】
成分Ａの割合は、好ましくは、４５および１００％の間であり、特には、６０および１００％の間である。
【０１６７】
成分Ａのためには、−０．８以下の値のΔεを有する１種類以上の個々の化合物を、好ましくは選択する。混合物全体におけるＡの割合が低いほど、この値をより負としなければならない。
【０１６８】
成分Ｂは明瞭なネマトゲン性を有しており、２０℃において３０ｍｍ２・ｓ−１以下の流動粘度を有しており、好ましくは２５ｍｍ２・ｓ−１以下である。
【０１６９】
成分Ｂの特に好ましい個々の化合物は、非常に低い粘度のネマチック液晶で、２０℃において１８ｍｍ２・ｓ−１以下の流動粘度を有しており、好ましくは１２ｍｍ２・ｓ−１以下である。
【０１７０】
成分Ｂは、モノトロピック性またはエナンチオトロピック性のネマチックであり、スメクチック相を有さず、そして、液晶混合物において極めて低い温度までスメクチック相の発生を防止することができる。例えば、高いネマトゲン性の各種材料を、スメクチック液晶混合物に加えた場合、これらの材料のネマトゲン性は、達成されたスメクチック相抑制の程度をとおして比較することができる。
【０１７１】
多数の好適な材料が、文献により当業者に知られている。式ＩＩＩの化合物が特に好ましい。
【０１７２】
加えて、これらの液晶相も１８種類より多い成分を含む場合があり、好ましくは１８〜２５種類の成分である。
【０１７３】
その相は、好ましくは、４〜１５種類、特には５〜１２種類、特に好ましくは１０種類より少ない、式Ｉの化合物と、式ＩＩＡおよび／またはＩＩＢおよび任意にＩＩＩの化合物とを含む。
【０１７４】
式Ｉの化合物と、式ＩＩＡおよび／またはＩＩＢおよび任意にＩＩＩの化合物とに加え、他の構成成分も、例えば混合物全体の４５％までの量、好ましくは３５％まで、特には１０％までの量で存在してもよい。
【０１７５】
他の構成成分は、好ましくは、ネマチックまたはネマトゲン性の物質より選択され、特には、アゾキシベンゼン類、ベンジリデンアニリン類、ビフェニル類、ターフェニル類、フェニルまたはシクロヘキシル安息香酸類、フェニルまたはシクロヘキシルシクロヘキサンカルボン酸類、フェニルシクロヘキサン類、シクロヘキシルビフェニル類、シクロヘキシルシクロヘキサン類、シクロヘキシルナフタレン類、１，４−ビスシクロヘキシルビフェニル類またはシクロヘキシルピリミジン類、フェニルまたはシクロヘキシルジオキサン類、ハロゲン化されていてもよいスチルベン類、ベンジルフェニルエーテル類、トラン類および置換された桂皮酸エステル類に分類される既知の物質である。
【０１７６】
この型の液晶相の構成成分として適する最も重要な化合物は、式ＩＶで特徴付けることができる。
【０１７７】
Ｒ９−Ｌ−Ｇ−Ｅ−Ｒ１０            ＩＶ
式中、ＬおよびＥは、それぞれ、１，４−二置換ベンゼンおよびシクロヘキサン環類、４，４’−二置換ビフェニル、フェニルシクロヘキサンおよびシクロへキシルシクロヘキサン構造類、２，５−二置換ピリミジンおよび１，３−ジオキサン環類、２，６−二置換ナフタレン、ジ−およびテトラヒドロナフタレン、キナゾリンおよびテトラヒドロキナゾリンから成る群より選択される炭素環構造またはヘテロ環構造である。
【０１７８】
Ｇは、−ＣＨ＝ＣＨ−、−Ｎ（Ｏ）＝Ｎ−、−ＣＨ＝ＣＱ−、−ＣＨ＝Ｎ（Ｏ）−、−Ｃ≡Ｃ−、−ＣＨ２−ＣＨ２−、−ＣＯ−Ｏ−、−ＣＨ２−Ｏ−、−ＣＯ−Ｓ−、−ＣＨ２−Ｓ−、−ＣＨ＝Ｎ−、−ＣＯＯ−Ｐｈｅ−ＣＯＯ−、−ＣＦ２Ｏ−、−ＣＦ＝ＣＦ−、−ＯＣＦ２−、−ＯＣＨ２−、−（ＣＨ２）４−、−（ＣＨ２）３Ｏ−またはＣ−Ｃ単結合であり、Ｑはハロゲン、好ましくは塩素、または−ＣＮであり、Ｒ９およびＲ１０は、それぞれ、１８個までの、好ましくは８個までの炭素原子をそれぞれ有するアルキル、アルケニル、アルコキシ、アルコキシアルキルまたはアルコキシカルボニルオキシであり、または代わりに、これらの基の１つは、ＣＮ、ＮＣ、ＮＯ２、ＮＣＳ、ＣＦ３、ＳＦ５、ＯＣＦ３、Ｆ、ＣｌまたはＢｒを表す。
【０１７９】
これらの化合物の殆どにおいて、Ｒ９およびＲ１０は互いに異なっており、これらの基の１つは、通常、アルキルまたはアルコキシ基である。提案された置換基の他の変法もまた一般的である。このような物質またはそれらの混合物もまた、商業的に入手できる。全てのこれらの物質は、文献から知られる方法により調製することができる。
【０１８０】
当業者には言うまでもなく、本発明のＶＡ、ＩＰＳ、ＦＦＳまたはＰＡＬＣ混合物は、例えばＨ、Ｎ、Ｏ、ＣｌおよびＦが対応する同位体で置き換えられた化合物も含むことができる。
【０１８１】
例えば米国特許第６，８６１，１０７号明細書中で記載されるようないわゆる反応性メソゲン（ＲＭ）である重合性化合物を更に本発明の混合物に、好ましくは混合物の０．１２〜５質量％、特に好ましくは０．２〜２質量％の濃度で加えてもよい。この型の混合物はいわゆるポリマー安定化ＶＡモード用に使用でき、このモードでは反応性メソゲンの重合が液晶混合物中で進行するよう意図されている。このための前提条件は、液晶混合物自身が重合性成分を一切含んでいないことである。
【０１８２】
本発明の液晶ディスプレイの構造は、例えばＥＰ−Ａ  ０  ２４０  ３７９に記載されているような通常の構成に対応する。
以上述べたように、本発明の液晶媒体は、上に定義されたような式Ｉの化合物の少なくとも１種を含み、好ましくは前述の共存成分、例えば式ＩＩＡおよび／またはＩＩＢ、任意に式ＩＩＩの化合物を含有する。
本発明の１形態において、式Ｉで表される化合物から、次の一般式ＩＥ：
【化６６．１】
0005460004.tif 000068
において、Ｒが炭素数２〜７の直鎖状アルキル基、Ｒ’がメチルまたはメトキシ基を表す化合物が除外されてもよい。本発明の異なる形態においては、式Ｉで表される化合物から、前記一般式ＩＥにおいて、Ｒが炭素数２〜７の直鎖状アルキル基を表し、Ｒ’が炭素数１または２のアルキルまたはアルコキシ基を表す化合物が除外されてもよい。さらに異なる形態においては、式Ｉで表される化合物から、前記一般式ＩＥにおいて、Ｒが炭素数１〜９の直鎖状アルキル基を表し、Ｒ’が炭素数１〜３のアルキルまたはアルコキシ基を表す化合物が除外されてもよい。さらに異なる形態においては、式Ｉで表される化合物から、前記一般式ＩＥにおいて、Ｒがアルキル基を表し、Ｒ’がアルキルまたはアルコキシ基を表す化合物が除外されてもよい。式ＩＥの化合物が除外された式Ｉの化合物を含有する媒体としては、共存成分として、本明細書で説明された共存成分、例えば式ＩＩＡおよび／またはＩＩＢおよび／またはＩＩＩの化合物を含んでいても含んでいなくてもよい。但し、その媒体は、本発明の１形態において、本明細書で説明された共存成分、例えば式ＩＩＡおよび／またはＩＩＢおよび任意に式ＩＩＩの化合物を含むことが好ましい。
【０１８３】
以下の例は、制限することなく、本発明を説明するものである。上および下において、パーセンテージのデータは質量パーセントであり、温度はすべて摂氏で示される。
【０１８４】
式ＩＩＡおよび／またはＩＩＢの化合物と、式Ｉの化合物群からの１種類以上の化合物とに加え、本発明の混合物は、好ましくは以下に示す１種類以上の化合物を含む。
【０１８５】
以下の略称を使用する（ｎ、ｍおよびｚは、それぞれ互いに独立に、１、２、３、４、５または６である）。
【０１８６】
【化６７】
0005460004.tif 000069
【０１８７】
【化６８】
0005460004.tif 000070
【０１８８】
【化６９】
0005460004.tif 000071
【０１８９】
【化７０】
0005460004.tif 000072
【０１９０】
【化７１】
0005460004.tif 000073
【０１９１】
【化７２】
0005460004.tif 000074
【０１９２】
【化７３】
0005460004.tif 000075
【０１９３】
【化７４】
0005460004.tif 000076
【０１９４】
【化７５】
0005460004.tif 000077
【０１９５】
【化７６】
0005460004.tif 000078
【０１９６】
【化７７】
0005460004.tif 000079
【０１９７】
【化７８】
0005460004.tif 000080
【０１９８】
【化７９】
0005460004.tif 000081
本発明で使用できる液晶媒体は、それ自体従来の方法で調製される。一般に、より少ない量で使用される成分の所望の量を、主要な組成を構成する成分中で、有利には加温して溶解する。例えば、アセトン、クロロホルムまたはメタノールの有機溶媒中で成分溶液を混合し、完全に混合後、例えば蒸留によって溶媒を再び除去することも可能である。
【０１９９】
適切な添加剤を利用することで、本発明の液晶相を、例えばＥＣＢ、ＶＡＮ、ＩＰＳ、ＧＨまたはＡＳＭ−ＶＡ  ＬＣＤと言ったこれまで開示された任意の型のディスプレイ中において使用できるように改変できる。
【０２００】
誘電体は、例えばＵＶ吸収剤、抗酸化剤、ナノ微粒子およびフリーラジカル補足剤のような当業者に既知で文献に記載されている更なる添加剤を含むこともできる。例えば、０〜１５％の多色性色素、安定化剤またはキラルドーパントを加えることができる。
【０２０１】
例えば、０〜１５％の多色性色素を加えることができ、更に、導電性塩、好ましくは４−ヘキソキシ安息香酸エチルジメチルドデシルアンモニウム、テトラフェニルホウ酸テトラブチルアンモニウムまたはクラウンエーテル類の錯塩（例えば、Ｈａｌｌｅｒら、Ｍｏｌ．Ｃｒｙｓｔ．Ｌｉｑ．Ｃｒｙｓｔ．第２４巻、第２４９〜２５８頁（１９７３年）参照）を、導電性を改良するために添加することができ、誘電異方性、粘度および／またはネマチック相の配向を改変するために物質を加えることもできる。この型の物質は、例えば、ＤＥ−Ａ  ２２  ０９  １２７、２２  ４０  ８６４、２３  ２１  ６３２、２３  ３８  ２８１、２４  ５０  ０８８、２６  ３７  ４３０および２８  ５３  ７２８に記載されている。
【０２０２】
表Ａに、本発明による混合物に添加できる使用可能なドーパントを示す。混合物がドーパントを含む場合、０．０１〜４質量％の量、好ましくは０．１〜１．０％の量で使用する。
【０２０３】
【表１】
0005460004.tif 000082
【０２０４】
【表２】
0005460004.tif 000083
例えば本発明の混合物に、混合物の総量に基づいて１０質量％まで、好ましくは０．０１〜６質量％の量、特には０．１〜３質量％の量で添加することができる安定剤を表Ｂに示す。
【０２０５】
【表３】
0005460004.tif 000084
【０２０６】
【表４】
0005460004.tif 000085
【０２０７】
【表５】
0005460004.tif 000086
【０２０８】
【表６】
0005460004.tif 000087
【実施例】
【０２０９】
以下の例は、制限することなく、本発明を説明することを意図している。上および下において、
Ｖ０は２０℃における容量閾電圧（Ｖ）を表し、
Δｎは２０℃および５８９ｎｍで測定される光学異方性を表し、
Δεは２０℃および１ｋＨｚでの誘電異方性を表し、
ｃｌ．ｐ．は透明点（℃）を表し、
Ｋ１は２０℃における「スプレイ」変形に対する弾性定数（ｐＮ）を表し、
Ｋ３は２０℃における「ベンド」変形に対する弾性定数（ｐＮ）を表し、
γ１は２０℃で測定される回転粘度（ｍＰａ・ｓ）を表し、磁場中における回転法で決定され、
ＬＴＳは低温安定性（ネマチック相）を表し、試験セル中で決定され、
ＨＲ（２０）は２０℃における電圧保持率（％）を表し、
ＨＲ（１００）は１００℃における５分後の電圧保持率（％）を表し、
ＨＲ（ＵＶ）はＵＶ曝露後の電圧保持率（％）を表す。
【０２１０】
閾電圧の測定用に使用されるディスプレイは２０μｍの間隔で離れている２枚の平行な外板と、その外板の内側上に、液晶のホメオトロピック配向をもたらすＳＥ−１２１１（日産化学製）の配向層がオーバーレイされた電極層とを有している。
【０２１１】
この応用の全ての濃度は、他に特に示さない限り、対応する混合物または混合物の成分に関するものである。全ての物理的特性は「メルク液晶、液晶の物理的特性」１９９７年１１月、ドイツ国メルク社に記載されているように決定し、他に特に示さない限り温度は２０℃である。
【０２１２】
この応用の全てのパーセントのデータは、他に特に示さない限り、質量パーセントである。この応用の全ての濃度は、他に特に示さない限り、対応する混合物または混合物の成分に関する。
【０２１３】
＜混合物例＞
＜例１＞
【０２１４】
【表７】
0005460004.tif 000088
＜例２＞
【０２１５】
【表８】
0005460004.tif 000089
＜例３＞
【０２１６】
【表９】
0005460004.tif 000090
＜例４＞
【０２１７】
【表１０】
0005460004.tif 000091
＜例５＞
【０２１８】
【表１１】
0005460004.tif 000092